КАТАЛИЗАТОР МЕТАНИЗАЦИИ ДИОКСИДА УГЛЕРОДА И СПОСОБ ЕГО ПОЛУЧЕНИЯ И ИСПОЛЬЗОВАНИЯ

1. Катализатор для метанизации диоксида углерода, характеризующийся тем, что получен путем смешивания золы биомассы энергостанции на биомассе с соединением никеля и кальцинирования этой смеси, при этом катализатор после кальцинирования содержит 2-20 мас.% никеля.
2. Катализатор по п.1, отличающийся тем, что содержит 5-15 мас.% никеля.
3. Катализатор по п.1, отличающийся тем, что содержит 10-20 мас.% никеля.
4. Катализатор по любому из пп.1-3, отличающийся тем, что соединение никеля выбирают из следующей группы: нитрат никеля, оксалат никеля, формиат никеля, ацетат никеля, цитрат никеля или их смесь.
5. Катализатор по любому из пп.1-3, отличающийся тем, что содержит золу биомассы, собранную пылеуловителем мешочного типа энергостанции на биомассе, при этом средний размер частиц золы биомассы составляет 10-15 мкм.
6. Катализатор по п.4, отличающийся тем, что средний размер частиц золы биомассы составляет 10-15 мкм.
7. Способ получения катализатора для метанизации диоксида углерода по п.1, включающий следующие этапы:
1) получают водный раствор, содержащий 5-30 мас.% соединения никеля;
2) кальцинируют золу биомассы обжигом при температуре 300-400°С в течение 20-40 мин для удаления из нее горючих примесей;
3) определяют соотношение исходных веществ в соответствии с требуемой массовой долей никеля в катализаторе, смешивают водный раствор, содержащий соединения никеля, с золой биомассы, обожженной на этапе 2), и перемешивают полученную смесь в течение 5-10 ч для равномерной пропитки;
4) просушивают равномерно пропитанную золу биомассы при температуре 110-150°С в течение 0,5-1,5 ч; и
5) кальцинируют просушенную золу биомассы обжигом при температуре 400-500°С в течение 3-6 ч с получением катализатора для метанизации диоксида углерода.
8. Способ по п.7, отличающийся тем, что:
время обжига на этапе 2) составляет 25-30 мин;
время перемешивания на этапе 3) составляет 6-8 ч;
время просушивания на этапе 4) составляет 0,5-1,0 ч; и
время обжига на этапе 5) составляет 4-5 ч.
9. Способ использования катализатора для метанизации диоксида углерода по п.1 для гидрогенизации диоксида углерода в реакторе с неподвижным слоем, характеризующийся тем, что катализатор используют при следующих условиях катализа:
используют катализатор с размером частиц 40-60 меш;
реакцию проводят при атмосферном давлении;
2
2
используют соотношение исходных молярных составов H/CO=4/1;
-1
используют объемную скорость 5500-9000 ч;
поддерживают температуру реакции 250-450°С; и
реакцию осуществляют в течение 1-2 ч.
10. Способ по п.9, отличающийся тем, что катализатор используют при следующих условиях катализа:
используют катализатор с размером частиц 40-60 меш;
реакцию проводят при атмосферном давлении;
2
2
используют соотношение исходных молярных составов H/CO=4/1;
-1
используют объемную скорость 6000-8000 ч;
поддерживают температуру реакции 350-400°С; и
реакцию осуществляют в течение 2 ч.